(57)【要約】 【課題】アフィニティリガンドを固定化することで細胞選択吸着材を作成する際に、リガンド固定化後もそのアフィニティー性能が低下することのないように基材表面の化学構造の設計が施された、エポキシ基を固定化用官能基として有する多孔膜型のリガンド固定化用基材およびその製造方法を提供すること、および該リガンド固定化用基材にアフィニティリガンドを固定化することで目的細胞の優れた選択吸着性能を発現する細胞選択吸着材およびその製造方法を提供すること。【解決手段】多孔膜の少なくとも表面部分にエポキシ基を含む特定の化学構造基が結合しているリガンド固定化用基材であって、特定の細胞表面に親和性を有するリガンドを固定化することで細胞選択吸着材として使用されることを特徴とする前記リガンド固定化用基材およびその製造方法。さらに該リガンド固定化用基材に、特定の細胞表面に親和性を有するリガンドを固定化した細胞選択吸着材およびその製造方法。【選択図】選択図なし。【特許請求の範囲】
【請求項１】
多孔膜の少なくとも表面部分に、エポキシ基および窒素原子を含む式（１）で示される化学構造基の少なくとも１種が化学的に結合していることを特徴とするリガンド固定化用基材。 
【化１】
2007159874.tif 000011
［ここで式（１）中のＲ１は、Ｈ、炭素数１〜５のアルキル基、炭素数１〜５のアルキル基が有する１つ以上の水素原子をＯＨ基で置換した化学構造基、および下記式（２）で示される化学構造基から選ばれ、式（１）および式（２）のｎは１〜４の整数である。］
【化２】
2007159874.tif 000012
【請求項２】
式（１）で示される化学構造基をＺとする時、Ｚの多孔膜の表面での結合が、膜成分であるアクリル酸エステルまたはメタクリル酸エステル系重合体に含まれる式（３）で示されるモノマーユニット構造の一部としての結合である、請求項１に記載のリガンド固定化用基材。
【化３】
2007159874.tif 000013
［ここで式（３）中のＲ２はＨまたはＣＨ３である］
【請求項３】
リガンド固定化用基材１ｇに含まれるエポキシ基の含有量が１〜５００（μｍｏｌ／ｇ）であり、同じく窒素原子の含有量が１０〜２０００（μｍｏｌ／ｇ）であることを特徴とする請求項１又は２に記載のリガンド固定化用基材。
【請求項４】
多孔膜が、平均繊維径０．１μｍ〜５０μｍの不織布であることを特徴とする請求項１〜３のいずれかに記載のリガンド固定化用基材。
【請求項５】
請求項１〜４のいずれかに記載のリガンド固定化用基材に、特定の細胞表面に親和性を有するアフィニティーリガンドの少なくとも１種を固定化したことを特徴とする細胞選択吸着材。
【請求項６】
特定の細胞がＣＤ４陽性細胞である請求項５に記載の細胞選択吸着材。
【請求項７】
アフィニティーリガンドがペプチド型リガンドであることを特徴とする請求項５又は６に記載の細胞選択吸着材。
【請求項８】
ペプチド型リガンドの分子量が０．５〜１３０ｋＤａである請求項７に記載の細胞選択吸着材。
【請求項９】
多孔膜の少なくとも表面部分に化学的に結合されたエポキシ基にアンモニアおよび／または１級アミン化合物を反応させる工程、および該工程によって生成する１級アミノ基および／または２級アミノ基を少なくとも表面部分に有する多孔膜にジグリシジル化合物の少なくとも１種を反応させる工程を含むことを特徴とするリガンド固定化用基材の製造方法。  
【請求項１０】
ジグリシジル化合物が、式（４）で示される化学構造から選ばれることを特徴とする請求項９に記載のリガンド固定化用基材の製造方法。
【化４】
2007159874.tif 000014
［ここで式（４）のｎは１〜４の整数である。］
【請求項１１】
多孔膜の少なくとも表面部分に化学的に結合されたエポキシ基が、エポキシ基を有する重合性モノマーを少なくとも用いた放射線照射グラフト重合法によって得られた重合体に由来するものであることを特徴とする請求項９又は１０に記載のリガンド固定化用基材の製造方法。
【請求項１２】
請求項５〜８のいずれかに記載の細胞選択吸着材を充填してなることを特徴とする細胞選択吸着カラム。
【請求項１３】
請求項１２に記載の細胞選択吸着カラムを用いて細胞浮遊液中のターゲット細胞を吸着する方法。
【発明の詳細な説明】
【技術分野】
【０００１】
本発明は血液等の細胞浮遊液から、吸着材に固定されたアフィニティーリガンドによってターゲット細胞を選択的に吸着、除去あるいは回収するために用いられる細胞選択吸着材およびその製造方法に関する。さらに本発明は、特にペプチド型のアフィニティーリガンドを固定化して細胞選択吸着材を作成する場合に使用すると、リガンドの固定化後もリガンド本来のアフィニティーを失うことなく、リガンド性能が効果的に発現するリガンド固定化用基材、およびその製造方法に関する。
【背景技術】
【０００２】
近年、潰瘍性大腸炎やリウマチ等の自己免疫疾患の治療を目指し、患者の血液から白血球系細胞（主にリンパ球や顆粒球）を除去する「白血球除去療法」が用いられるようになってきた。この治療方法は、白血球系細胞を非選択的に吸着しうる水不溶性の吸着材を充填したカラムに患者の血液を通過させ、血液中の白血球系細胞を吸着除去することで免疫機能を制御しようとする血液体外循環法の一種である。
ところがこのような白血球除去療法は、免疫機能を担当する白血球系細胞を非選択的に全吸着除去しようとするものであるため、患者の免疫機能が必要以上に低下してしまうという懸念があり、最近では各疾患において特に大きな影響を与えると考えられる細胞のみを選択的に除去しようとする動きも活発化してきている。
【０００３】
例えば、免疫応答の調整に主として関与しているのはＣＤ４陽性細胞（ＣＤ４抗原をマーカーとして細胞表面に有する細胞）であるヘルパーＴ細胞と、ＣＤ８陽性細胞であるサプレッサーＴ細胞の２つであり、正常人ではこれらＣＤ４陽性細胞とＣＤ８陽性細胞の両者がバランスよく存在することで生体における免疫反応が適当な状態に保たれている。ところが何らかの原因で、血液中の両者の数比に大きな変動が生じると、生体内の免疫系制御システムに異常が発生し、人体に様々な悪影響を及ぼすという報告がなされるようになったことから、最近ではこれらを踏まえ、ＣＤ４陽性細胞を血液中より選択的に吸着除去しようとする細胞吸着材の開発が行われている。
【０００４】
また再生医療分野では、造血幹細胞移植療法が、従来からの急性骨髄性白血病治療や再生不良性貧血治療だけでなく、最重症の末梢動脈閉塞性疾患（バージャー病、閉塞性動脈硬化症、糖尿病性壊疽等）に対しても血管新生治療としての有効性が示されてきたことから、十分な量の造血幹細胞を確保するための種々の技術開発も盛んに行われており、その一つの方法として患者本人の末梢血からＣＤ３４陽性細胞を選択的に吸着回収しようとする細胞吸着材開発も行われている。
その他、活性化マクロファージ、活性化白血球、炎症性白血球、腫瘍細胞、癌細胞などをターゲットとした選択的な細胞吸着材の開発に関する技術開示もなされており、血液のみならず、種々の細胞浮遊液からの種々の細胞をターゲットとする選択的な細胞吸着材の開発が今後も活発化すると考えられる（例えば、特許文献１参照）。
一般に細胞吸着材に用いる吸着基材の形状として、ビーズ状と繊維状が使用されることが多い。
【０００５】
吸着基材に選択的な細胞吸着性能を付与する方法としては、基材表面にカチオン性官能基（例えば１級アミノ基、２級アミノ基、３級アミノ基、４級アンモニウム基）やアニオン性官能基（例えば硫酸エステル基、スルホン酸基、カルボキシル基、リン酸エステル基）をバランスよく固定化して細胞の選択吸着を行う技術が従来から知られているが、このような方法では目標とする高い細胞選択性を発現させることが困難な場合が多い。
これに対し、高い細胞選択吸着性を得るために目的細胞の細胞表面に存在するタンパクおよび／または糖鎖に特異的な親和性を有するアフィニティーリガンドを用い、これを基材に固定化する方法は効果的である。特に細胞表面のタンパクおよび／または糖鎖に強い親和性を発現するアミノ酸配列を有した抗体や、抗体の抗原結合部位を含む抗体断片（Ｆ（ａｂ）’、Ｆａｂ、Ｆａｂ’等）、さらにそのようなアミノ酸配列を有する合成ペプチド、またはそれらの修飾ペプチドが効果的であり、これらを吸着基材に共有結合にて固定化する方法が好ましいと考えられる。さらに血液中から選択的に細胞を除去または回収する細胞選択吸着材を製造する場合には、リガンドの安全性が高いこと、具体的にはリガンドの抗原性などは低いことが好ましいので、リガンドは相対的に分子量の小さなペプチド型のリガンドが好ましいと言える。
【０００６】
不織布等の吸着基材にペプチド型リガンドを固定化する場合、ペプチドが分子鎖末端やアミノ酸残基に有する官能基、例えばアミノ基、カルボキシル基、水酸基などを利用した共有結合にて基材に固定化することが好都合である。従って、吸着基材は、アミノ基、カルボキシル基、水酸基などと反応する官能基を少なくとも表面に有していれば良いことになる。
ところが抗体やペプチド型リガンドを吸着基材に固定化して細胞選択吸着材を作成する場合、リガンド分子中のアフィニティー発現部位（すなわち抗原結合部位）がリガンド分子の特定部位に局在している場合が一般的であるため、固定化方法によってはリガンドのアフィニティー発現部位をつぶしてしまうことで細胞選択吸着機能が全く発現しなくなることが起こることが多く、特にペプチドのような比較的小さなリガンドを固定化する場合、そのような現象が起こりやすい。すなわち、ペプチドリガンドの固定化に使用可能な官能基が単に基材不織布上に多数存在するだけではリガンド固定化用基材として十分とは言えず、そのような基材へのペプチドリガンド固定化後のリガンドアフィニティーの低下（言い換えれば目的細胞の吸着率低下）が起こらないように工夫されたリガンド固定化用基材を用いることが必要である。
【０００７】
不織布を基材とする選択的な細胞吸着材として、例えば特許文献２には表面に式：−ＣＯ−（ＣＨ２）ｎ−Ｘ（ＸはＣｌ、Ｂｒ、Ｉの何れかの原子、ｎは１ないし１０の整数を表す）で示されるような官能基の導入された、平均繊維径が１ないし３０μｍである不織布にＣＤ４タンパクにアフィニティーを有するペプチドまたはその修飾ペプチドを固定化したことを特徴とするＣＤ４陽性細胞捕集材が、また特許文献３には、表面にエポキシ基を有している平均繊維径が１ないし３０μｍである不織布にＣＤ４タンパクにアフィニティーを有するペプチドまたはその修飾ペプチドを固定化したことを特徴とするＣＤ４陽性細胞捕集材が開示されている。確かにこのような官能基はペプチド型リガンドの固定化は可能であるが、これら官能基を含めた基材の化学的な表面設計が特に工夫されていないので、このままではペプチド型のリガンド固定化用基材としては十分とはいえない可能性が考えられる。
【０００８】
特にエポキシ基は、ポリオレフィン系不織布やセルロース系不織布への導入が比較的容易である上、ペプチド残基が有する官能基（主にアミノ基）との共有結合も可能であり、さらに必要であれば種々の官能基への変換も可能であるため、エポキシ基が固定化された不織布型のリガンド固定化用基材は、細胞選択吸着材の作成には非常に有効であると考えられる。しかしながら、特許文献３に記載されているような、グリシジルメタクリレートやその誘導体（エポキシ基とエステル基を結ぶメチレン基の数が２〜５のもの）を放射線照射グラフト重合法にて不織布（例えばポリエチレンやポリプロピレン不織布）へ固定化する方法でエポキシ基を導入したものは、これに抗体（免疫グロブリン、分子量は約１５０ｋＤａ）を固定化した場合は、抗体が有する本来の高いアフィニティーを問題なく発現して目的細胞を十分に捕捉する細胞選択吸着材を得ることが可能なケースが多いが、不思議な事にその抗原結合部位を有する抗体断片である分子量が５０ｋＤａ程度のＦａｂ’をリガンドとして用いるとアフィニティー機能が大きく低下し、目的細胞の除去が殆どできないケースが多い。
すなわちリガンドの安全性やリガンド生産コストなどにおいて好ましい、分子量の比較的小さなペプチドを細胞選択吸着材のリガンドに用いて細胞選択吸着材を製造する場合には、リガンド固定化後も本来有するアフィニティーが失われることのないようにエポキシ基を含む不織布表面の化学構造が予め設計されたリガンド固定化用基材を使用することが好ましく、そのようなリガンド固定化用基材、およびそれを用いた細胞選択吸着材の開発が望まれている。
【０００９】
一方、エポキシ基を含めた基材の化学的な表面設計が工夫されたものとして、特許文献４にはスチレン−グリシジルメタクリレート重合体にスペーサー（特にエチレングリコールジグリシジルエーテル誘導体）を介して生理活性を有する物質を結合したミクロスフィア、およびこのミクロスフィアを用いて当該生理活性を有する物質に付着し得る物質、例えば特定のタンパク質を、当該物質を含有する混合物中（例えば細胞膜の破砕後、いくつかの処理工程を経て得られた細胞抽出液中）から分離する方法が開示されている。しかしこのようなミクロスフィアが、特定の細胞の吸着材としても優れた性能を発現するかに関しては全く知られておらず、特許文献４にもこのような概念に関する示唆も教示もなされていない。当然、通常のタンパク質と細胞ではサイズにおいて１００〜１０００倍程度も違うため要求される捕捉能力も異なるのであるから、吸着材の設計は、吸着基材の形状も含め対象に応じてそれぞれ行わなければならない。
【特許文献１】特開２０００−２１７９０９号公報
【特許文献２】特開平０６−２６９６６３号公報
【特許文献３】特開平０６−２１８０５１号公報
【特許文献４】特開平１０−１９５０９９号公報
【発明の開示】
【発明が解決しようとする課題】
【００１０】
本発明は、ペプチド型リガンド等のアフィニティリガンドを固定化して細胞選択吸着材を作成する際に、リガンド固定化後も本来のアフィニティーが低下することのないように基材表面の化学構造の設計が施され、しかもエポキシ基を固定化用官能基として有する多孔膜型のリガンド固定化用基材およびその製造方法を提供することである。さらに本発明は、本発明のリガンド固定化用基材にペプチド型リガンド等のアフィニティリガンドを固定化することで、ターゲット細胞の優れた選択吸着性能を発現し、しかも安全性やコストパフォーマンスにも優れた多孔膜型の細胞選択吸着材およびその製造方法を提供することである。
【課題を解決するための手段】
【００１１】
本発明者らは、上記の目的を達成するために鋭意検討を行った結果、本発明を完成させるに至った。
すなわち、本発明は以下のとおりである。
１）多孔膜の少なくとも表面部分に、エポキシ基および窒素原子を含む式（１）で示される化学構造基の少なくとも１種が化学的に結合していることを特徴とするリガンド固定化用基材。
【化１】
2007159874.tif 000002
［ここで式（１）中のＲ１は、Ｈ、炭素数１〜５のアルキル基、炭素数１〜５のアルキル基が有する１つ以上の水素原子をＯＨ基で置換した化学構造基、および下記式（２）で示される化学構造基から選ばれ、式（１）および式（２）のｎは１〜４の整数である。］
【化２】
2007159874.tif 000003
２）式（１）で示される化学構造基をＺとする時、Ｚの多孔膜の表面での結合が、膜成分であるアクリル酸エステルまたはメタクリル酸エステル系重合体に含まれる式（３）で示されるモノマーユニット構造の一部としての結合である、上記１）に記載のリガンド固定化用基材。
【化３】
2007159874.tif 000004
［ここで式（３）中のＲ２はＨまたはＣＨ３である］
３）リガンド固定化用基材１ｇに含まれるエポキシ基の含有量が１〜５００（μｍｏｌ／ｇ）であり、同じく窒素原子の含有量が１０〜２０００（μｍｏｌ／ｇ）であることを特徴とする上記１）又は２）に記載のリガンド固定化用基材。
４）多孔膜が、平均繊維径０．１μｍ〜５０μｍの不織布であることを特徴とする上記１）〜３）のいずれかに記載のリガンド固定化用基材。
５）上記１）〜４）のいずれかに記載のリガンド固定化用基材に、特定の細胞表面に親和性を有するアフィニティーリガンドの少なくとも１種を固定化したことを特徴とする細胞選択吸着材。
６）特定の細胞がＣＤ４陽性細胞である上記５）に記載の細胞選択吸着材。
７）アフィニティーリガンドがペプチド型リガンドであることを特徴とする上記５）又は６）に記載の細胞選択吸着材。
８）ペプチド型リガンドの分子量が０．５〜１３０ｋＤａである上記７）に記載の細胞選択吸着材。
９）多孔膜の少なくとも表面部分に化学的に結合されたエポキシ基にアンモニアおよび／または１級アミン化合物を反応させる工程、および該工程によって生成する１級アミノ基および／または２級アミノ基を少なくとも表面部分に有する多孔膜にジグリシジル化合物の少なくとも１種を反応させる工程を含むことを特徴とするリガンド固定化用基材の製造方法。  
１０）ジグリシジル化合物が、式（４）で示される化学構造から選ばれることを特徴とする上記９）に記載のリガンド固定化用基材の製造方法。
【化４】
2007159874.tif 000005
［ここで式（４）のｎは１〜４の整数である。］
１１）多孔膜の少なくとも表面部分に化学的に結合されたエポキシ基が、エポキシ基を有する重合性モノマーを少なくとも用いた放射線照射グラフト重合法によって得られた重合体に由来するものであることを特徴とする上記９）または１０）に記載のリガンド固定化用基材の製造方法。
１２）上記５）〜８）のいずれかに記載の細胞選択吸着材を充填してなることを特徴とする細胞選択吸着カラム。
１３）上記１２）に記載の細胞選択吸着カラムを用いて細胞浮遊液中のターゲット細胞を吸着する方法。
【発明の効果】
【００１２】
一般にペプチド型リガンド等のアフィニティリガンドを基材に固定化した場合、リガンドが本来有するアフィニティーを十分に発現しなくなってしまうという問題点があったが、本発明のリガンド固定化用基材を用いると、固定化後もペプチド型リガンドのアフィニティー活性が維持されるので、血液等の細胞浮遊液からターゲット細胞を効果的に選択吸着できる。しかも、本発明のリガンド固定化用基材の製造方法は非常に簡便である。従って本発明のリガンド固定化用基材を用いれば、安全性や製造コストに優れたペプチド型リガンドが固定化されている上、ターゲット細胞に対する高い選択吸着性を有し、しかも製造が容易であってコストパフォーマンスにも優れた細胞選択吸着材を提供することが可能となる。
【発明を実施するための最良の形態】
【００１３】
以下、本発明を詳細に説明する。
リガンド固定化用基材および細胞選択吸着材
本発明のリガンド固定化用基材は、多孔膜の少なくとも表面部分に式（１）で示される化学構造基の少なくとも１種が化学的に結合していることを特徴とする。
【００１４】
【化５】
2007159874.tif 000006
式（１）中のＲ１は、Ｈ、炭素数１〜５のアルキル基、炭素数１〜５のアルキル基が有する１つ以上の水素原子をＯＨ基で置換した化学構造基、および下記式（２）で示される化学構造基から選ばれる。
【００１５】
【化６】
2007159874.tif 000007
Ｒ１がアルキル基の場合、それを構成する炭素数は１〜５個であり、１〜３個が好ましく、１〜２個が特に好ましい。アルキル基としてはメチル基、エチル基、ｎ−プロピル基、イソプロピル基、ｎ−ブチル基、イソブチル基、ｔｅｒｔ−ブチル基、ｎ−アミル基等が挙げられるが、これらには限定されない。炭素数が６個以上になると表面疎水性が高くなるため、細胞選択吸着材として使用する際に細胞の非特異吸着が起こりやすくなり選択性が低下することがあり、またリガンド固定化における立体障害にもなる可能性があるので好ましくない。
【００１６】
炭素数１〜５のアルキル基が有する１つ以上の水素原子をＯＨ基で置換した化学構造基としては、例えばメチル基の１つの水素がＯＨ基で置換されたものであるメチロール基、エチル基の１つの水素がＯＨ基で置換されたものである２−ヒドロキシエチル基等が挙げられるが、これらには限定されない。この場合の炭素数は１〜５であるが、１〜３が好ましく、１〜２が特に好ましい。炭素数が６以上であると、リガンド固定化における立体障害となる場合があるので好ましくない。
【００１７】
式（１）および式（２）のｎは１〜４の整数であるが、ｎは１〜３であることが好ましく、ｎは１〜２であることがさらに好ましく、ｎは１であることが特に好ましい。ｎが５以上であると、リガンド固定化用基材の表面親水性が高くなってタンパク等の吸着を抑制する構造になってしまうし、またリガンド固定化用官能基であるエポキシ基が基材の最表面に存在する確率も低下してしまうため、いずれもペプチド型リガンドの固定化を十分に行うことが困難になるので好ましくない。
【００１８】
本発明のリガンド固定化用基材は、多孔膜の少なくとも表面部分に式（１）で示される化学構造基の少なくとも１種が化学的に結合していることが特徴であるが、その化学構造基がどのような様式にて多孔膜の少なくとも表面部分に結合しているかについては特に限定されない。ただし、式（１）で示される化学構造基をＺとする時、Ｚの多孔膜の表面での結合が、少なくとも多孔膜の表面部分を構成する膜成分であるアクリル酸エステルまたはメタクリル酸エステル系重合体に含まれる式（３）で示されるモノマーユニット構造の一部としての結合であることが好ましい。
【００１９】
【化７】
2007159874.tif 000008
［ここで式（３）中のＲ２はＨまたはＣＨ３である］
【００２０】
ここでアクリル酸エステルまたはメタクリル酸エステル系重合体とは、式（３）で示されるモノマーユニット構造だけからなるものでも良いが、他の重合性モノマー（アクリル酸エステルやメタクリル酸エステルに限定されない）を共重合成分として含有する共重合体であっても構わない。ただし、アクリル酸エステルまたはメタクリル酸エステル系重合体を構成する全モノマーユニット数をＭ１とし、その中に含まれる式（３）で示されるモノマーユニット構造数をＭ２とすれば、Ｍ２／Ｍ１の値は、０．０５〜１が好ましく、０．２〜１がより好ましく、０．５〜１がさらに好ましく、０．８〜１が特に好ましく、１が最も好ましい。Ｍ２／Ｍ１の値が０．０５未満であると本発明のリガンド固定化用基材が有するエポキシ基の量が少なくなるのでリガンドが十分に固定できなくなり好ましくない。
【００２１】
ここで他の重合性モノマーは特に限定されず、どのようなものでも構わないが、例えば（メタ）アクリル酸、２−ヒドロキシエチル（メタ）アクリレート、ヒドロキシプロピル（メタ）アクリレート類、ヒドロキシブチル（メタ）アクリレート類や、（メタ）アクリルアミド、Ｎ−１置換（メタ）アクリルアミド、Ｎ，Ｎ−２置換（メタ）アクリルアミド等の（メタ）アクリルアミド類のような親水性モノマーの他、（メタ）アクリル酸メチル、酢酸ビニルなどが代表的なものとして挙げられる。
【００２２】
なお、式（１）〜（３）の化学構造基は、官能基特有の化学反応を利用した化学分析、およびいくつかの高分子固体表面解析機器を使用した総合的な解析技術によって確認することができる。例えば、エポキシ基の定性および定量分析は、公知のチオ硫酸ナトリウム試験法（Ｊ．Ｃｈｅｍ．Ｓｏｃ．，１９５０，２８５７参照）を用いれば可能である。また高分子固体表面解析機器としては、例えばフーリエ変換赤外分光光度計（ＦＴ−ＩＲ）、Ｘ線光電子分光分析装置（ＸＰＳ）、オージェ電子分光装置（ＡＥＳ）、二次イオン質量分析装置（ＳＩＭＳ）、飛行時間型二次イオン質量分析装置（ＴＯＦ−ＳＩＭＳ）、固体高分解能核磁気共鳴分析装置（ｓｏｌｉｄ−ｓｔａｔｅ  ＮＭＲ）等が挙げられる。
【００２３】
本発明のリガンド固定化用基材の１ｇに含まれるエポキシ基の含有量は、１〜５００（μｍｏｌ／ｇ）であることが好ましい。さらに５〜４００（μｍｏｌ／ｇ）であることがより好ましく、１０〜３００（μｍｏｌ／ｇ）であることが特に好ましい。エポキシ基の含有量が、１（μｍｏｌ／ｇ）未満であると、リガンドの固定化が十分に行われない可能性があるし、５００（μｍｏｌ／ｇ）を超えると過剰のエポキシ基（またはそれを変換して得られる別種の固定化用官能基）が立体障害となり逆にリガンドの、特にペプチド型リガンドの固定化反応を阻害する可能性があるため、いずれも好ましくない。
【００２４】
本発明に言うリガンド固定化用基材１ｇに含まれるエポキシ基の含有量とは、公知のチオ硫酸ナトリウム試験法（Ｊ．Ｃｈｅｍ．Ｓｏｃ．，１９５０，２８５７参照）に準じて測定される値である。具体的には、得られた多孔膜の所定量を充分な量のチオ硫酸ナトリウム水溶液に浸漬し、８０℃で１時間保った後、フェノールフタレインを少量加え、エポキシ基とチオ硫酸ナトリウムの反応で発生したＯＨ基量を塩酸水溶液にて滴定する方法であり、あくまでも水中にて測定される値である。
【００２５】
また本発明のリガンド固定化用基材が有する窒素原子の含有量は、１０〜２０００（μｍｏｌ／ｇ）であることが好ましい。さらに５０〜１５００（μｍｏｌ／ｇ）であることがより好ましく、８０〜１０００（μｍｏｌ／ｇ）であることが特に好ましい。窒素原子量が１０（μｍｏｌ／ｇ）未満であると必然的にエポキシ基の含有量（導入量）が小さいので好ましくないし、また２０００（μｍｏｌ／ｇ）を超えても逆にエポキシ基の含有量（導入量）が低いという傾向が見られるため好ましくない。基材が有する窒素原子の含有量は、市販のパイロ発光法窒素分析装置（例えばＡＮＴＥＫ社製  ＡＮＴＥＫ７０００）にて測定することが可能である。
【００２６】
本発明に用いる多孔膜は、細胞浮遊液を通過させる連通孔を有し、しかも細胞浮遊液が連通孔を通過中に、連通孔の少なくとも表面部分に存在するアフィニティーリガンドとの接触によってターゲット細胞が吸着されるのであればどのような構造であっても構わず特に限定されない。連通孔とは、支持多孔膜の一方の膜面から反対側の膜面にかけて連通した孔のことであって、その連通孔を通して液体が通過するとこができるのであれば、その孔の膜表面の形状や膜内部の構造はどのようなものであってもよい。
【００２７】
多孔膜を形成する素材としては、天然高分子、合成高分子、再生高分子等の有機高分子化合物、ガラスや金属に代表される無機化合物、さらに有機／無機ハイブリッド化合物などが挙げられるが特に限定されない。多孔膜としては、これらの素材から得られる繊維状物（中実繊維や中空繊維）を用いて製造される不織布、織布、編布、メッシュ等が挙げられる。また、有機高分子素材や無機高分子素材を熱溶融した状態、溶媒によって溶解した溶液状態、可塑剤を用いて可塑化した状態等から、発泡法、相分離法（熱誘起相分離法や湿式相分離法）、延伸法、焼結法等によって得ることができるシート状膜（平膜）や中空糸膜も使用できる。特に本発明で用いられる多孔膜として好ましいものとしては、細胞浮遊液の透過性、および細胞捕捉性の観点から、各種繊維状物から製造される不織布、織布、編布、メッシュ等が挙げられ、特に不織布は好ましく用いられる多孔膜である。
【００２８】
多孔膜に用いられる素材としては、有機高分子素材が特に加工性の面から好ましく、例えばポリアルキレンテレフタレート類、ポリカーボネート類、ポリウレタン類、ポリ（メタ）アクリル酸エステル類、ポリアクリロニトリル、ポリビニルアルコール、エチレン／ビニルアルコール共重合体（エバール）、エチレン／ビニルアセテート共重合体、ポリビニルアセタール、ポリスチレン、ポリスルホン類、セルロース及びセルロース誘導体類、ポリフェニレンエーテル類、ポリエチレン、ポリプロピレン、ポリフッ化ビニル、ポリ塩化ビニル、ポリフッ化ビニリデン等、及びこれらを構成するモノマーの共重合体、更には上記高分子の１種又は２種以上のアロイ、ブレンド等が挙げられる。
【００２９】
本発明のリガンド固定化用基材は、既述の式（１）〜（３）で示される構造が多孔膜の内部から表面までほぼ均一に分布していても構わないし、表面付近に偏在した構造であっても構わない。しかし、式（１）〜（３）の構造が多孔膜の内部にまで存在していても、リガンド固定化用基材の性能には殆ど無関係である上、逆に多孔膜の機械的強度低下にも繋がる可能性があるので、式（１）〜（３）の構造は多孔膜の表面付近に偏在した構造であることが好ましい。なお、式（１）〜（３）の構造が多孔膜の表面付近に偏在した構造は、後述の「リガンド固定化用基材の製造方法」の項にて述べるように、予め製造された多孔膜材料（不織布等）の表面を利用した表面化学反応法（高分子反応やグラフト重合反応）やコーティング法によって得ることができる。
なお本発明に言う「多孔膜の表面部分」とは、例えば平膜の場合にはその表裏のみを意味するのではなく、平膜内部に存在する微細孔内部の表面（連通孔の表面）をも含むものである。特に多孔膜が不織布の場合は、それを構成する繊維の全表面（繊維交絡部は除く）が多孔膜の表面部分である。すなわち、多孔膜のうち、対象となる細胞浮遊液と接する部分をいう。
本発明の細胞選択吸着材は、特定の細胞表面に選択的親和性を有するアフィニティーリガンドの少なくとも1種を本発明のリガンド固定化用基材に固定化したものである。
【００３０】
本発明においてリガンド固定化用基材に固定化されるアフィニティーリガンドは、特定の細胞表面に対して選択的アフィニティー（選択的親和性）を発現する分子であれば特に制限されず、例えば分子量が５００以下程度の低分子化合物リガンド、金属イオンが配位したような有機金属錯体リガンドや、糖鎖リガンド、またはＲＮＡアプタマ−やＤＮＡアプタマ−と呼ばれる核酸リガンド等が挙げられる。ただし優れた細胞吸着能を発現させるのであれば、ターゲット細胞の表面に特有のタンパクに極めて高いアフィニティーを有する抗体やキメラ抗体、抗体が有する重鎖または軽鎖の可変領域を構成しているアミノ酸配列中の相補性決定領域を形成しうるアミノ酸配列を有するＦ（ａｂ’）２、Ｆａｂ、Ｆａｂ’、およびその他ペプチドまたはその修飾ペプチド型のリガンドの使用が好ましい。特に本発明の細胞選択吸着材を体外血液循環法にて血液中の特定細胞を吸着除去または回収するために用いる場合、人体への安全性を考慮すれば抗原性の小さいものが好ましく、さらに製造コストもできるだけ低いものが好ましいため、抗体よりも分子量の小さい合成ペプチドおよびその修飾ペプチド類をリガンドとすることは好ましい。またこのようなペプチド型リガンドを用いた場合に本発明のリガンド固定化用基材の優れた効果が顕著となるので、このような観点からもペプチド型のリガンドが好ましいと言える。
【００３１】
合成ペプチドおよびその修飾ペプチド類とは、主に蛋白工学もしくは分子生物学および遺伝子工学的手法を用いて作成した人工的な分子である。これらは人工的な分子であることから、熱安定性の優れたものを大量生産により低価格で供給できるメリットがある。こうした分子は対象分子に対して特異的に結合することから人工抗体と呼ばれることもある。人工抗体は、通常、抗体Ｖ領域の３次構造と類似の構造分子を利用してそのループ形成部分をランダム化もしくは抗体Ｖ遺伝子のＣＤＲ３を組み込むことにより作製する。例えばＰｒｏｔｅｉｎ  Ａを抗体化したＡｆｆｉｂｏｄｙ（Ｋ．Ｎｏｒｄ，Ｏ．Ｎｏｒｄ，Ｍ．Ｕｈｌｅｎ，ｅｔ  ａｌ．，Ｅｕｒ．Ｊ．Ｂｉｏｃｈｅｍ．，２６８，４２６９（２００１）．）、ＧＦＰを抗体化した光る抗体であるＦｌｕｏｒｏｂｏｄｙ（Ｉ．Ｓ．Ｋｉｍ，Ｊ．Ｈ．Ｓｈｉｍ，Ｙ．Ｔ．Ｓｕｈ，ｅｔ  ａｌ．，Ｂｉｏｓｃｉ．Ｂｉｏｔｅｃｈｎｏｌ．Ｂｉｏｃｈｅｍ．，６６，１１４８（２００２）．）、フィブロネクチンのドメイン１０を抗体化したＭｉｎｉｂｏｄｙ（Ｖ．Ｂａｔｏｒｉ、Ａ．Ｋｏｉｄｅ、Ｓ．Ｋｏｉｄｅ、Ｐｒｏｔｅｉｎ  Ｅｎｇ．，１５，１０１５（２００２）．）、ペプチドミミック分子と抗体の融合分子であるＰｅｐｂｏｄｙ（Ｅ．Ｌｕｎｄｅ，Ｖ．Ｌａｕｖｒａｋ，Ｉ．Ｂ．Ｒａｓｍｕｓｓｅｎ，ｅｔ  ａｌ．，Ｂｉｏｃｈｅｍ．Ｓｏｃ．Ｔｒａｎｓ．，３０，５００（２００２）．）、ラクダ抗体の構造を利用した一本鎖抗体であるＮａｎｏｂｏｄｙ（Ａ．Ｍｕｒｕｇａｎａｎｄａｍ，Ｊ．Ｔａｎｈａ，Ｓ．Ｎａｒａｎｇ，Ｄ．Ｓｔａｎｉｍｉｒｏｖｉｃ，Ｔｈｅ  ＦＡＳＥＢ  Ｊ．，１６，２４０（２００２）．）などが挙げられる。
【００３２】
ペプチド型リガンドを用いる場合、安全性を考慮すれば、その分子量は０．５〜１３０ｋＤａが好ましく、さらに好ましくは０．５〜１００ｋＤａ、特に好ましくは０．５〜６０ｋＤａ、特に好ましくは０．５〜４０ｋＤａである。
【００３３】
本発明の細胞選択吸着材が選択的に捕捉するターゲット細胞は特に限定されないが、例えば血液中のＣＤ４陽性細胞が挙げられ、この場合では細胞の表面マーカーであるＣＤ4タンパク（マーカー）をリガンドのターゲットとする。このような細胞選択除去の際にターゲットとなる細胞表面のマーカーは何れのものでも良好に用いられるが、その他例をあげると、リンパ球の表面マーカーであるＣＤ４、ＣＤ３、ＣＤ２、ＣＤ１ａ、ＣＤ１ｂ、ＣＤ１ｃ、ＣＤ２、ＣＤ２Ｒ、ＣＤ５、ＣＤ６、ＣＤ７、ＣＤ８、ＣＤ９、ＣＤ１１ａ、ＣＤ１８、ＣＤ１９、ＣＤ２０、ＣＤ２１、ＣＤ２２、ＣＤ２３、ＣＤ２４、ＣＤ３７、ＣＤ４０、ＣＤ７２、ＣＤ７７、ＣＤ７９ｂ、ＣＤ８０、ＣＤ８１等の各タンパク、その他ＣＤ１３、ＣＤ１４、CＤ１５、ＣＤ１６、ＣＤ３２、ＣＤ３３、ＣＤ３４、ＣＤ３５、ＣＤ６４、ＣＤ６５、ＣＤｗ６５、ＣＤ６６ｂ、ＣＤ６６ｅ、ＣＤ８９、ＣＤｗ９０、ＣＤ５６、ＣＤ５７、ＣＤ９４、ＣＤ１０５、ＣＤ１０６、ＣＤ４６、ＣＤ９、ＣＤ３１、ＣＤ３６、ＣＤ４１、ＣＤ４２ａ、ＣＤ４２ｂ、ＣＤ６３、ＣＤ１１ａ、ＣＤ１１ｂ、ＣＤ１１ｃ、ＣＤ１８２９、ＣＤ４４、ＣＤ４８、ＣＤ４９ａ、ＣＤ４９ｂ、ＣＤ４９ｃ、ＣＤ４９ｄ、ＣＤ４９ｅ、ＣＤ４９ｆ、ＣＤ５０、ＣＤ５１、ＣＤ５４、ＣＤ５８、ＣＤ６１、ＣＤ６２Ｅ、ＣＤ６２Ｌ、ＣＤ６２Ｐ、ＣＤ１０３、ＣＤ２６、ＣＤ３０、ＣＤ６９、ＣＤ７０、ＣＤ７１、ＣＤ９５、ＣＤ２５、ＣＤ１１７、ＣＤ１２２、ＣＤｗ１２４、ＣＤ１２６、ＣＤ１２７等の各タンパクが挙げられる。
【００３４】
本発明のリガンド固定化用基材および細胞選択吸着材の平均気孔径は、血液中にて使用される細胞選択吸着材の場合において血球の目詰まりや圧力損失の増大などの点から１μｍ以上が好ましく、また細胞捕捉性の点から３０μｍ以下が好ましい。より好ましくは１〜２０μｍ、特に好ましくは２〜１０μｍである。ここで平均気孔径とは、ＡＳＴＭ−Ｆ３１６−８６に記載されているバブルポイント法に準じてＰＲＯＦＩＬ液（ＣＯＵＬＴＥＲ  ＥＬＥＣＴＲＯＮＩＣＳ社製）中にて測定される値である。
【００３５】
また、本発明のリガンド固定化用基材および細胞選択吸着材の膜厚は、大きすぎると濾過速度が著しく低下したり濾過後の残液量も多くなるため、好ましくは５ｍｍ以下、より好ましくは３ｍｍ以下、最も好ましくは１ｍｍ以下である。一方膜厚が薄すぎると、強度低下による膜破れ等に繋がるため、好ましくは１μｍ以上、より好ましくは５μｍ以上、最も好ましくは１０μｍ以上である。
【００３６】
本発明のリガンド固定化用基材および細胞選択吸着材が不織布形状の場合、その平均繊維径（平均繊維直径）は０．１μｍ〜５０μｍが好ましい。さらに平均繊維径は０．５μｍ〜４０μｍであることが好ましく、１μｍ〜３０μｍであることがより好ましく、１μｍ〜２０μｍであることが特に好ましく、２μｍ〜１０μｍであることが最も好ましい。平均繊維径が０．１μｍ未満であると、リガンド固定化用基材や細胞選択吸着材の機械的強度が低下するため好ましくない。また５０μｍを超えると細胞選択吸着材とした場合の吸着表面積が小さくなり細胞捕捉性が低下するので好ましくない。なお本発明にいう不織布の平均繊維径は、走査型電子顕微鏡を用い、繊維の直径が測定可能な倍率においてリガンド固定化用基材や細胞選択吸着材の写真撮影を行い、撮影画面上に分散している繊維の直径をランダムに１００個以上測定して、その平均値から求められる値である。
なお本発明のリガンド固定化用基材や細胞選択吸着材は、細胞の捕捉性アップや目詰まり防止のために、繊維径や気孔径が多孔膜内で（または不織布内で）均一である必要はなく、例えば傾斜構造になっていても構わない。
次に本発明のリガンド固定化用基材および細胞吸着材の製造方法について記述する。
【００３７】
リガンド固定化用基材の製造方法
本発明のリガンド固定化用基材は、多孔膜の少なくとも表面部分に化学的に結合されたエポキシ基にアンモニアおよび／または１級アミン化合物を反応させる工程、および該工程によって生成する１級アミノ基および／または２級アミノ基を少なくとも表面部分に有する多孔膜にジグリシジル化合物の少なくとも１種を反応させる工程を含む製造方法にて作成することができる。
以下、多孔膜として不織布を用いる製造方法を例として、順を追って説明するが、この製造方法は不織布を用いた場合のみに限定されるものではない。
【００３８】
（製造工程１）
本発明では、まず繊維の少なくとも表面部分にエポキシ基が化学的に結合された不織布を製造する工程が必要であるが、その製造方法は特に限定されず、どのような方法を用いても構わない。
例えば、１）メルトブロー法やフラッシュ紡糸法、短繊維を交互に絡ませるニードルパンチ法、繊維を形成させると同時に不織布を製造するスパンボンド法等の既存の方法にて予め製造された不織布材料に、繊維表面の化学反応を用いた共有結合にて繊維の少なくとも表面部分にエポキシ基を化学的に結合させた不織布を製造する方法が挙げられる。その他、２）エポキシ基を有する高分子化合物を用い、それ自体で適当な不織布を作成する方法、３）エポキシ基を有する高分子化合物を適当な溶媒に溶解して溶液を作成し、これを予め製造された不織布材料にコーティングする方法、４）反応性官能基を有する高分子化合物、例えばセルロース誘導体、ポリビニルアルコール、エチレンビニルアルコール共重合体等といった多数のＯＨ基を有する高分子の溶液を調整し、予め製造された不織布材料（例えばポリエチレン、ポリプロピレン、ポリエステルのような反応性官能基を持たない不織布）にコーティングした後、そのコーティング層にエピクロロヒドリン等を反応させてエポキシ基を導入するといった方法も例示される。
【００３９】
なお方法２）や３）のエポキシ基を有する高分子化合物とは、例えばセルロース誘導体、ポリビニルアルコール、エチレンビニルアルコール共重合体等の多数のＯＨ基を有する高分子に、アルカリ存在下にてエピクロロヒドリンを反応させてエポキシ基を導入したものや、グリシジルメタクリレートのようなエポキシ基を有する重合性モノマーを単独もしくは別種モノマーと共重合したものが挙げられる。
【００４０】
上記の中で特に方法１）は、共有結合にてエポキシ基が繊維に結合されるため、エポキシ基だけでなく次の製造工程以降にエポキシ基を基点として結合される官能基の脱落の心配がない。従って、本発明のリガンド固定化用基材の製造においては最も好ましい製造方法と言える。  
【００４１】
繊維の少なくとも表面部分にエポキシ基が化学的に結合された不織布を製造するにあたり、予め製造された不織布材料に表面化学反応（共有結合）によってエポキシ基を導入する方法を用いる場合、その導入方法は特に限定されず種々の公知の方法を用いることができる。その代表的な方法としては、セルロース、セルロース誘導体、ポリビニルアルコール、エチレンビニルアルコール共重合体等の多数のＯＨ基を有する高分子素材からなる不織布に、アルカリ性溶液中にてエピクロロヒドリンを付加反応させるような高分子反応法、および不織布繊維にγ線、Ｘ線、電子線、紫外線等を照射して繊維表面や内部にラジカルを発生させ、これを基点としてグリシジルメタクリレートのようなエポキシ基を有する反応性モノマーのグラフト重合を行ってエポキシ基を導入する放射線照射グラフト重合法が挙げられる。このうち放射線照射グラフト重合法は、不織布繊維表面に十分な量のエポキシ基を共有結合によって導入することが容易である上、エポキシ基を持たない異種モノマーとの共重合において共重合比を変えたり、グラフト率を制御することで、エポキシ基の導入量を調節することも可能なので、本発明のリガンド固定化用基材の製造方法においては特に好ましく用いられる。
【００４２】
本発明のリガンド固定化用基材の製造方法において、コーティング法、高分子反応法、および放射線照射グラフト重合法等を用いて少なくとも繊維表面へエポキシ基を導入する場合、使用される原料不織布は特に限定されず、例えばガラスに代表される無機高分子化合物や、ポリエチレンテレフタレート、ポリプロピレン、ポリエチレン、セルロース、セルロース誘導体、ポリアミド、ポリアクリロニトリル、ポリスチレン、ポリメタクリル酸メチル、ポリフッ化ビニリデン、ポリビニルアルコール、エチレン／ビニルアルコール共重合体（エバール）、エチレン／ビニルアセテート共重合体等に代表される有機高分子化合物、および両者からなる有機／無機複合体高分子などからなる不織布が挙げられる。ただし不織布形状への成形性や表面化学修飾の容易さから有機高分子素材が好ましく、中でもポリプロピレン、ポリエチレン、ポリフッ化ビニリデン、セルロース、ポリビニルアルコール、エチレン／ビニルアルコール共重合体（エバール）は表面化学修飾が容易であるため好ましく、放射線照射グラフト重合法を行うにあたってはポリプロピレン、ポリエチレン、ポリフッ化ビニリデンがより好ましく、さらに不織布製品としての入手の容易さやグレード（平均繊維径や平均気孔径）の幅広さを考慮すればポリプロピレンやポリエチレンが特に好ましい。
【００４３】
上記で使用される原料不織布の平均繊維径（平均繊維直径）は、最終的に得られる本発明のリガンド固定化用基材および細胞選択吸着材の平均繊維径が０．１μｍ〜５０μｍの範囲内になるのであれば特に限定されない。また原料不織布の平均気孔径も、最終的に得られるリガンド固定化用基材および細胞選択吸着材の平均気孔径が１μｍ〜３０μｍの範囲内になるのであれば特に限定されない。
【００４４】
本発明のリガンド固定化用基材の製造方法において、放射線照射グラフト重合法を用いて原料不織布繊維の少なくとも表面へエポキシ基を導入する場合、グラフト重合に使用されるエポキシ基を有する重合性モノマーは特に限定されないが、ラジカル重合が可能なモノマーが適しており、さらに入手の容易さ、コスト、取り扱いの容易さからグリシジルメタクリレートが最適である。放射線照射グラフト重合においては、グリシジルメタクリレートに代表されるエポキシ基を有する重合性モノマーは単独で用いても構わないし、必要に応じて別種の重合性モノマー（エポキシ基が結合していても結合していなくても構わない）と共重合しても構わない。但し、次の製造工程を考慮すればエポキシ基は繊維表面に十分に導入されていることが好ましいので、グラフト共重合においては仕込みモノマーにおけるグリシジルメタクリレートの仕込み比は、５〜１００ｍｏｌ％が好ましく、２０〜１００ｍｏｌ％がより好ましく、５０〜１００ｍｏｌ％がさらに好ましく、８０〜１００ｍｏｌ％が特に好ましく、１００ｍｏｌ％が最も好ましい。５ｍｏｌ％未満であると、本発明のリガンド固定化用基材が有するエポキシ基の量が少なくなるのでリガンドが十分に固定できなくなり好ましくない。
【００４５】
ここで別種の重合性モノマーは特に限定されず、どのようなものでも構わないが、例えば（メタ）アクリル酸、２−ヒドロキシエチル（メタ）アクリレート、ヒドロキシプロピル（メタ）アクリレート類、ヒドロキシブチル（メタ）アクリレート類や、（メタ）アクリルアミド、Ｎ−１置換（メタ）アクリルアミド、Ｎ，Ｎ−２置換（メタ）アクリルアミド等の（メタ）アクリルアミド類のような親水性モノマーの他、スチレン、（メタ）アクリル酸メチル、アクリロニトリル、酢酸ビニルなどが代表的なものとして挙げられる。
【００４６】
また放射線照射グラフト重合法を用いる場合、原料不織布へのグラフト率（Ｇ）は５〜３００％が好ましく、２０〜２００％がさらに好ましく、５０〜１５０％が特に好ましい。グラフト率が５％未満であると、繊維表面のエポキシ基による被覆が不十分となってしまうため、次の製造工程２以降の官能基導入量や、最終的なリガンドの固定化量も不十分となってしまうため好ましくない。またグラフト率が３００％を超えると、平均繊維径や平均気孔径といった不織布自体の物理特性が原料不織布とは次第に異なってくるため吸着材の設計上好ましくない。
なお、ここに言うグラフト率（Ｇ）は、式（５）で表される値である。
Ｇ（％）＝［（グラフト後不織布重量−グラフト前不織布重量）／（グラフト前不織布重量）］×１００  （５）
【００４７】
不織布への放射線照射グラフト重合は、常法によって実施することができるが（例えば、膜（ＭＥＭＢＲＡＮＥ），Ｖｏｌ．２７，Ｎｏ４，Ｐ１９６（２００２）．参照）、代表的な手順は、簡単に以下のように既述できる。
不織布への放射線の照射は、酸素フリーの条件下、具体的には窒素雰囲気下で行う。放射線としては、γ線、Ｘ線、電子線、さらには紫外線なども用いることが可能であるが、γ線は高いエネルギーを有しているためラジカル発生効率が高く、高いグラフト率を得るためには好ましい。また電子線は、エネルギーレベルは低いが、安全性が高く、装置も汎用的であるのでこれも好ましく使用される。
【００４８】
グラフト重合は、放射線照射後の不織布（グラフト重合を行うまでは酸素フリーの雰囲気下で保存する）を、重合性モノマーと適当な反応溶媒からなるモノマー溶液（窒素バブリング法等にて予め脱酸素しておく）に浸漬して行われる。モノマー溶液におけるモノマー濃度は、通常５〜２０ｖｏｌ％の範囲が適当であるが、この範囲に限定されるものではなく適宜選択される。溶媒は、グラフト重合にて不織布繊維表面に形成されるグラフト高分子鎖を溶解するものが一般的に好ましく、例えば重合性モノマーとしてグリシジルメタクリレートを用いる場合にはＮ−メチルピロリドンやＮ，Ｎ−ジメチルホルムアミド等が好ましく用いられる。グラフト率は重合時間（すなわち不織布のモノマー溶液への浸漬時間）によって制御できるが、モノマーの種類や原料不織布素材が異なると反応性（重合性）も大きく異なるので適宜設定する必要がある。反応温度は２０〜４０℃程度で行われることが多いが、この範囲に限定されるものではなく、適宜設定すればよい。重合反応後は、過剰のモノマーや連鎖移動反応にて生成したグラフトされていないホモポリマーを適当な溶剤にて十分洗浄除去した後、乾燥して次の製造工程２に用いる。
【００４９】
なお本製造工程で導入された不織布が有するエポキシ基のｍｏｌ数は、エポキシ基の導入反応前後における不織布重量の増加から見積もることが可能である。また重量増加が少ない場合には、公知のチオ硫酸ナトリウム試験法（Ｊ．Ｃｈｅｍ．Ｓｏｃ．，１９５０，２８５７．参照）に準じ、測定用の溶媒として水や、必要に応じて水に可溶な有機溶媒（エタノールやジメチルスルホキシド等）、およびそれらの混合溶媒を用いて測定することができる。
【００５０】
（製造工程２）
次に、製造工程１にて得られた不織布の、繊維の少なくとも表面部分に化学的に結合されたエポキシ基に、アンモニアおよび／または１級アミン化合物を反応させることで、１級および／または２級アミノ基を生成させる。
この反応の方法は特に制限されず、いかなる方法を用いても構わないが、例えばアンモニアや１級アミン化合物を溶解した溶液に、製造工程１で得られた不織布を浸漬する方法が簡便であるため本発明の製造方法では好ましく用いられる。
アンモニアを反応させる場合には、製造工程１で得られた不織布を水、アルコール（メタノールやエタノールなど）、ジオキサンなどの十分な量の適当な溶媒に浸漬したのち、アンモニアガスをその溶媒に吹き込んで反応を行っても構わないが、アンモニアを十分に溶解した市販のアンモニア溶液を用いれば、それに製造工程１の不織布を浸漬するだけでよく、危険なアンモニアガスを扱う必要がないので好ましい方法と言える。アンモニア溶液としては、水溶液、メタノール溶液、エタノール溶液、ジオキサン溶液などが挙げられる。例えばアンモニア水溶液を用いる場合は、アンモニア水溶液の濃度は特に限定されないが、高濃度の方が反応速度も大きくなるので、２５〜２８ｗｔ％程度のものが好ましい。アンモニア水溶液に上記の有機溶媒を加えたような混合溶媒として反応を行っても構わない。
【００５１】
１級アミン化合物を反応させる場合には、製造工程１で得られた不織布を、１級アミン化合物そのものか、それを適当な溶媒に溶解した溶液に浸漬する方法が簡便であるため好ましい。１級アミン化合物とは、ＲＮＨ２で表される化合物であり、Ｒは本発明のリガンド固定化用基材および細胞選択吸着材の表面親疎水性等に影響を与えるため、必要に応じて種々のものを用いることが可能であり特に限定されることはない。ただし、Ｒの疎水性が高くなりすぎると最終的な細胞選択吸着材の表面疎水性も高くなるため、細胞の非特異吸着が起こりやすくなり細胞選択性が低下することがあるし、またＲの分子量が大きくなリ過ぎると次の製造工程におけるジグリシジル化合物の付加反応における立体障害にもなる可能性があるのでいずれも好ましくない。従ってＲは、炭素数１〜５のアルキル基、炭素数１〜５のアルキル基が有する１つ以上の水素原子をＯＨ基で置換した構造から選ばれることが好ましい。
【００５２】
Ｒがアルキル基の場合、それを構成する炭素数は１〜５個が好ましいが、１〜３個がより好ましく、１〜２個が特に好ましい。そのようなアルキル基としてはメチル基、エチル基、ｎ−プロピル基、イソプロピル基、ｎ−ブチル基、イソブチル基、ｔ−ブチル基、ｎ−アミル基等が挙げられるが、これらには限定されない。炭素数１〜５のアルキル基が有する１つ以上の水素原子をＯＨ基で置換した構造としては、例えばメチル基の１つの水素がＯＨ基で置換されたものであるメチロール基、エチル基の１つの水素がＯＨ基で置換されたものである２−ヒドロキシエチル基等が挙げられる。
またＲがＯＨであるヒドロキシルアミンを１級アミン化合物として反応させても良いが、この場合は最終的にはアンモニアを反応させた場合と同じ構造が得られる。
【００５３】
１級アミン化合物が常温で液体の場合は、１級アミン化合物１００％の液体に不織布を浸漬しても構わないが、少なくとも１種以上の適当な溶媒で１級アミン化合物を希釈して、この溶液に不織布を浸漬する方法がアミン化合物の無駄も少なく好ましい。
【００５４】
１級アミン化合物を希釈する溶媒は、浸漬する不織布表面をある程度濡らし、しかも１級アミン化合物とエポキシ基の反応を阻害しないものであれば特に限定されず、不織布表面の親疎水性の程度や１級アミン化合物の構造に応じて適宜選択すればよい。使用可能な溶媒としては、例えばメタノール、エタノール、プロパノール、ブタノールなどのアルコール類、アセトン、メチルエチルケトンなどのケトン類、酢酸エチルなどのエステル類、ベンゼン、トルエン、キシレンなどの芳香族炭化水素類、ヘキサン、シクロヘキサン、メチルシクロヘキサン、デカリンなどの脂肪族炭化水素類、クロロホルム、ジクロロメタン、ジクロロエタンなどのハロゲン化炭化水素類、ジメチルスルホキシドなどの含硫黄系溶媒、Ｎ，Ｎ−ジメチルホルムアミド、Ｎ，Ｎ−ジメチルアセトアミドなどのアミド類などが挙げられるが、アルコール類は取り扱いの容易であり、また一般的にエポキシ基やアミン化合物との親和性が高いといった特徴があるため好ましい溶媒であり、なかでも人体への毒性が少ないエタノールは実用上特に好ましい。なお必要であれば、これら溶媒に親疎水性の微調整を行う目的で水を予め混合していても構わない。
【００５５】
エポキシ基を有する不織布を浸漬させるために使用するアンモニアおよび／または１級アミン化合物を含む溶液の量は、浸漬する不織布が完全に浸る量があれば問題ない。反応中（浸漬中）は、均一な反応を進めるために溶液を対流（攪拌）することが好ましく、超音波照射を行っても構わない。
【００５６】
上記溶液に含まれるアンモニアや１級アミン化合物の量は、製造工程１にて得られた不織布が有するエポキシ基の１．５倍ｍｏｌ以上が好ましく、３倍ｍｏｌ以上がさらに好ましく、５倍ｍｏｌ以上が特に好ましい。この量がエポキシ基の１．５倍ｍｏｌ未満であると、エポキシ基との反応が十分進まなかったり、高い反応率を達成するために非常に長い時間を要したりするので好ましくない。なお、エポキシ基とアンモニアおよび／または１級アミン化合物の大きな反応速度や高い反応率を得るためには、溶液に含まれるアンモニアや１級アミン化合物の量は多いほど好ましく上限はないが、必要以上に加えても無駄になるし、製造作業における危険性（アミン類は一般的に刺激物である）も高くなるので、適宜判断が必要である。
【００５７】
上記エポキシ基とアンモニアおよび１級アミン化合物との反応温度は、特に限定されないが、例えば２０〜８０℃の温度範囲が適当である。反応温度が高すぎると一旦生成した１級アミノ基や２級アミノ基がさらに近傍のエポキシ基と反応して、次の製造工程３におけるジグリシジル化合物との反応に使用されるアミン性プロトンが非常に少なくなる可能性があるので好ましくない。なお、この反応を抑制するためにも、エポキシ基に対するアンモニアや１級アミノ化合物の添加量は多いほど好ましい。
【００５８】
また上記エポキシ基とアンモニアおよび１級アミン化合物との反応時間（浸漬時間）も特に限定されないが、例えば２５ｗｔ％アンモニア水溶液中にエポキシ基を有する不織布を浸漬して反応を行う場合は、１〜２４時間程度が適当である。反応後は、過剰のアンモニアや１級アミン化合物を適当な溶剤にて十分洗浄除去した後、乾燥して次の製造工程に用いる。
【００５９】
なお得られた不織布の１ｇが有する窒素原子のｍｏｌ数（Ｎ１（μｍｏｌ／ｇ））は、市販のパイロ発光法窒素分析装置（ＡＮＴＥＫ社製  ＡＮＴＥＫ７０００）にて測定することが可能であるので、同じ装置を用いてアンモニアや１級アミン化合物を反応させる前の不織布（製造工程１にて作成）の１ｇが有する窒素原子のｍｏｌ数（Ｎ２（μｍｏｌ／ｇ））を測定し、Ｎ１からＮ２を差し引けば、本製造工程にて得られたアンモニアおよび／または１級アミン化合物との反応によって生成した１級アミノ基および／または２級アミノ基に由来する不織布中の窒素原子のｍｏｌ数を算出することができる。
【００６０】
（製造工程３）
最後に、製造工程２で得られた１級および／または２級アミノ基を有する不織布に、ジグリシジル化合物の少なくとも１種を反応させることで、本発明のリガンド固定化用基材を製造する。
本発明のリガンド固定化用基材の製造方法に用いるジグリシジル化合物とは、分子中に２つのグリシジル基を有する化合物であれば、その構造は特に限定されない。但し、第一のグリシジル基が製造工程２にて作成した不織布の１級および／または２級アミノ基と反応した後は、第二のグリシジル基は未反応のまま残存し、後述する本発明の細胞選択吸着材の製造においてリガンド固定化反応に使用されることが好ましいので、２つのグリシジル基は分子内で互いに離れた位置に存在することが好ましく、例えば２つのグリシジル基を連結する化学構造が脂肪族直鎖状の場合、直鎖の両末端にグリシジル基を有する構造が好ましい。
【００６１】
２つのグリシジル基を連結する化学構造は特に限定されないが、脂肪族直鎖状構造は好ましい構造であり、その両末端にグリシジル基を有する構造が好ましい。脂肪族直鎖状の化学構造は特に限定されないが、代表的な構造として−ＣＨ２−単位の繰り返し構造を有するアルキレン構造、および−ＣＨ２ＣＨ２Ｏ−単位の繰り返し構造を有するポリエチレングリコール構造が挙げられる。特にポリエチレングリコール構造はタンパクや細胞の非特異吸着を抑制する構造として知られるため、本発明で用いられるジグリシジル化合物を構成する化学構造としては好ましい。
【００６２】
ジグリシジル化合物が両末端にグリシジル基を有する直鎖状構造の場合、両末端の２つのグリシジル基を連結する直鎖を構成する主鎖原子数は３個〜５０個が好ましく、さらに３個〜３０個が好ましく、特に４個〜１３個が好ましく、４個〜７個が最も好ましい。ここで２つのグリシジル基を連結する直鎖を構成する主鎖原子数とは、例えばジグリシジル化合物が下記式（４）におけるｎ＝１のエチレングリコールジグリシジルエーテルである場合、その値は４個である。主鎖原子数が５０個を超えると、リガンド固定化に用いたいエポキシ基が脂肪族直鎖構造に埋もれてしまってリガンド固定化に有効に使用されなくなるので好ましくない。
【００６３】
すなわち製造工程３で用いられるジグリシジル化合物として好ましい構造は、式（４）で示される。ここで式（４）のｎは１〜４の整数であり、ｎ＝１〜３が好ましく、１〜２がさらに好ましく、１が特に好ましい。
【化８】
2007159874.tif 000009
【００６４】
製造工程３では、製造工程２で得られた不織布をジグリシジル化合物の少なくとも１種と反応させる。反応の方法は、不織布上の１級および／または２級アミノ基と、ジグリシジル化合物のエポキシ基を十分に反応させることができれば特に限定されないが、製造工程２で得られた不織布をジグリシジル化合物の少なくとも１種を含有する液体に浸漬する方法は特に簡便であるため、本発明の製造方法において好ましく用いられる。この場合、浸漬する液体に含まれるジグリシジル化合物の量は、製造工程２のアンモニアおよび／または１級アミン化合物との反応にて生成した該不織布が有する１級および／または２級アミノ基に由来する窒素原子量の２倍ｍｏｌ以上であることが好ましい。
【００６５】
但し、アミノ基とジグリシジル化合物のエポキシ基を十分に反応させ、しかもジグリシジル化合物の１つのグリシジル基は後のリガンド固定化に使用するため未反応にて残存する必要があるので、不織布を浸漬させる液体に含有されるジグリシジル化合物は１級および／または２級アミノ基に由来する窒素原子量に対して過剰量であることが好ましく、アンモニアおよび／または１級アミノ基由来の窒素原子量の５倍ｍｏｌ以上が好ましく、１０倍ｍｏｌ以上がさらに好ましく、３０倍ｍｏｌ以上が特に好ましい。さらにジグリシジル化合物が常温で液体の場合は、ジグリシジル化合物１００％の液体に不織布を浸漬しても構わない。
一方、１種または２種以上の適当な溶媒でジグリシジル化合物を希釈し、この溶液に不織布を浸漬する方法はジグリシジル化合物の無駄も少なく、反応の制御も容易であるので好ましい。
【００６６】
ジグリシジル化合物を希釈する溶媒は、浸漬する不織布表面をある程度濡らし、しかも１級および／または２級アミノ基とエポキシ基の反応を阻害しないものであれば特に限定されず、不織布表面の親疎水性の程度やジグリシジル化合物の構造に応じて適宜選択すればよい。使用可能な溶媒としては、例えばメタノール、エタノール、プロパノール、ブタノールなどのアルコール類、アセトン、メチルエチルケトンなどのケトン類、酢酸エチルなどのエステル類、ベンゼン、トルエン、キシレンなどの芳香族炭化水素類、ヘキサン、シクロヘキサン、メチルシクロヘキサン、デカリンなどの脂肪族炭化水素類、クロロホルム、ジクロロメタン、ジクロロエタンなどのハロゲン化炭化水素類、ジメチルスルホキシドなどの含硫黄系溶媒、Ｎ，Ｎ−ジメチルホルムアミド、Ｎ，Ｎ−ジメチルアセトアミドなどのアミド類などが挙げられるが、アルコール類は取り扱いの容易であり、また一般的にエポキシ基やアミン化合物との親和性が高いといった特徴があるため好ましい溶媒であり、なかでも人体への毒性が少ないエタノールは実用上特に好ましい。なお必要であれば、これら溶媒に親疎水性の微調整を行う目的で水を予め混合していても構わない。
【００６７】
ジグリシジル化合物を含有する液体の量は、浸漬する不織布が完全に浸る量があれば問題ない。反応中（浸漬中）は、均一な反応を進めるために溶液を対流（攪拌）することが好ましく、超音波照射を行っても構わない。
上記不織布とジグリシジル化合物の反応温度は特に限定されないが、例えば２０〜８０℃の温度範囲が適当である。また反応時間（不織布の浸漬時間）は特に限定されないが、例えばエチレングリコールジグリシジルエーテル１００％の液体に不織布を浸漬して反応を行う場合は、１〜２４時間程度が適当である。反応後は、過剰のジグリシジル化合物をアルコールや水等の適当な溶剤にて十分洗浄除去した後、乾燥する。
【００６８】
細胞選択吸着材の製造方法
本発明の細胞選択吸着材は、既述の製造工程１〜３にて作成された本発明のリガンド固定化用基材に、特定の細胞表面に親和性を有するアフィニティーリガンドの少なくとも１種を固定化することで製造される。
本発明の細胞選択吸着材の製造方法において使用されるアフィニティーリガンド、およびアフィニティーリガンドとして好ましく使用されるペプチド型リガンドに関しては、「リガンド固定化用基材および細胞選択吸着材」の項にて説明した。
【００６９】
リガンドの固定化方法は特に限定されないが、固定化したいリガンドを溶解した溶液に、本発明の製造方法（上記製造方法１〜３）にて得られたリガンド固定化用基材を浸漬し、リガンドが有する特定の官能基（例えばアミノ基やチオール基）とリガンド固定化用基材のエポキシ基の反応にて共有結合を形成させる方法が好ましい。なおリガンドが、アミノ基やチオール基などエポキシ基との高い反応性を有する官能基を持たない場合または付与できない場合には、リガンドが有する他の官能基を使って基材に共有結合させる必要があるので、リガンド固定化用基材のエポキシ基を必要に応じて予め他の官能基に変換してからリガンド固定化に用いても構わない。エポキシ基を変換して得られる官能基としては、例えばアミノ基、チオール基、トシル基、ハロアセトアミド基（ハロとはクロロ、ブロモ、ヨード等のハロゲンを示す）、スクシンイミドで活性化されたカルボキシル基などが挙げられる。
【００７０】
リガンドを溶解した溶液の体積は、リガンド固定化用基材が完全に浸漬する体積以上あれば問題ないが、多すぎてもリガンド濃度低下に起因する反応率の低下や反応速度の低下が懸念され、また単にリガンドが無駄になったりするので好ましくなく、リガンド固定化用基材が浸漬する体積よりやや多い程度が好ましい。リガンドとしては低分子化合物型リガンド、有機金属錯体型リガンド、タンパクやペプチド型リガンドなど、いくつかのケースが考えられるため、反応溶媒（リガンド溶解溶媒）はリガンドの官能基と基材のエポキシ基との反応、または必要に応じてエポキシ基から変換された官能基との反応を阻害しなければどのような溶媒を用いても構わず適宜選択すればよい。また反応温度（浸漬温度）や反応時間（浸漬時間）なども特に限定されず、共有結合を形成する官能基種と反応の種類に応じて適宜設定する。
【００７１】
本発明の製造方法にて好ましく使用されるペプチド型リガンドを固定化する場合は、リガンドの官能基としてはアミノ基を想定し、基材のエポキシ基と反応させることができる。なおリガンドのアフィニティーをより高く発現させるために、リガンドが有する他の官能基（例えばカルボキシル基、水酸基、チオール基など）を基材の固定化に用いても構わず、必要に応じてリガンド固定化用基材のエポキシ基を他の官能基に予め変換していても構わない。反応溶媒（リガンド溶解溶媒）は水が好ましく、特にｐＨ７．４のリン酸緩衝液（ＰＢＳ）を用いることが好ましい。ＰＢＳとは、例えば７．６ｇのＮａ２ＨＰＯ４と１．８ｇのＫＨ２ＰＯ４を１Ｌの蒸留水に溶解したものである。
【００７２】
ペプチド型リガンドの固定化における反応温度は、ペプチドの溶解性を高く保ちつつ、一方で熱変性によるアフィニティーの失活を避けることを考慮すれば１０〜４０℃が好ましい。また反応時間（浸漬時間）は、１〜４８時間が好ましい。反応時間が１時間未満であると、固定化反応が不十分になる場合があり好ましくない。一方、反応時間を４８時間より長くしても固定化量は特に増えることもないので、特に必要ない。
【００７３】
設定した反応条件にてリガンド固定化を終了したら、リガンド固定化用基材を反応溶液から取り出し、界面活性剤を含む水溶液（例えば０．２％ポリオキシエチレンソルビタンモノラウレートをＰＢＳに溶解したもの；関東化学製Ｔｗｅｅｎ２０溶液）にて十分洗浄することで単純に基材に物理吸着した（共有結合していない）余分なリガンドを洗い落とし、続いてＰＢＳにて十分洗浄する。製造された細胞吸着材を保存する場合は、例えばＰＢＳ中やＰＢＳにて湿潤させた状態で、好ましくは冷蔵庫中にて保存できるが、早めに使用することが好ましい。
【００７４】
細胞選択吸着カラム
本発明の細胞選択吸着カラムは、例えば、本発明の細胞選択吸着材を入口と出口を有する容器に充填したものである。カラム入口から入った細胞浮遊液は、吸着材の連通孔を通過しながら多孔膜表面に固定されたリガンドと直接接触した後、カラム出口から出て行く。この間に、リガンドとアフィニティーを有するターゲット細胞が選択的に吸着される。細胞浮遊液をカラムに通過させる方法は、液体の自重による自然通過（液体を高い位置の入口から入れて低い位置の出口から自重によって出す方法）でも構わないが、ポンプ等で一定量を循環通過する方法も好ましい。吸着材のカラムへの充填方法は、カラム入口から入った細胞浮遊液が吸着材の表面に十分接触した後、カラム出口から出て行くように配置されていれば特に限定されず、一定の形状（例えば正方形や円形）に切り取った多孔膜吸着材を複数枚積層して充填しても構わないし、ロール状に巻いた状態で充填しても構わないし、プリーツ状にして充填しても構わない。なお多孔膜吸着材を複数枚積層して充填する場合、同一の吸着材を積層充填しても構わないし、吸着材の平均気孔径や平均繊維径、またはリガンドの種類や表面官能基の種類等がそれぞれ必要に応じて異なっているものを積層充填しても構わない。
【００７５】
細胞選択吸着カラムに通過させる細胞浮遊液は特に限定されず、例えばある種の細胞に有用物質を生産させるバイオリアクターなどで得られる細胞浮遊液や、血液、リンパ球、腹水、胸水、骨髄液などの体液または体液を含む液体が挙げられる。特に細胞浮遊液が血液の場合は、ポンプ等の駆動力を用いて、患者の血液を体外循環する回路に本発明の細胞選択吸着カラムを組み込めば、特定の細胞除去による疾患治療法（特に自己免疫疾患）として有効であり、これは本発明の細胞選択吸着カラムの好ましい使用法である。
【００７６】
本発明の細胞選択吸着カラムを血液体外循環治療に適用する場合は、カラムの容積、通気抵抗、さらには患者の体重、状態等にもよるが、血液の循環流速は５〜１００ｍｌ／ｍｉｎが好ましく、２０〜８０ｍｌ／ｍｉｎがより好ましく、３０〜６０ｍｌ／ｍｉｎが特に好ましい。流速が５ｍｌ／ｍｉｎよりも低いと治療に時間が掛かるため患者の負担が大きく好ましくないし、一方で流速が１００ｍｌ／ｍｉｎよりも高いと細胞選択吸着が十分に行われないため好ましくない。また同じく血液体外循環治療に適用する場合のカラム内容量は、５０〜５００ｍｌが好ましく、１００〜４００ｍｌがさらに好ましく、１５０〜３００ｍｌがより好ましい。カラムの内容量が５０ｍｌ未満であると、細胞吸着容量が不十分なため治療の途中にカラムを新しいものに交換する必要が生じるので患者の負担が大きくなる上、被治療サイドのコストアップにも繋がるため好ましくない。一方、カラム内容量が５００ｍｌを超えると、体外に取り出す血液量が常に５００ｍｌを超えるため、これも患者の身体的負担が大きく好ましくない。
【実施例】
【００７７】
以下に、本発明を実施例及び比較例に基づき具体的に説明する。但し、本発明はこれらによってなんら限定されるものではない。
〔実施例１〕
＜１．リガンド固定化用基材の製造＞
１−１）エポキシ基が導入された不織布の製造
ポリプロピレン製不織布（以下ＰＰ不織布と略す、ＴＡＰＹＲＵＳ社製  Ｐ０８０ＨＷ−００Ｆ、平均繊維径３．５μｍ）に窒素雰囲気下にてγ線を１００ｋＧｙ照射した後（線源は６０Ｃｏを使用）、窒素バブリング法にて脱酸素処理を行ったグリシジルメタクリレート（以下ＧＭＡと略す、和光純薬（株）製、試薬１級）のメタノール（和光純薬（株）製  特級試薬）溶液（１０ｖｏｌ％）に浸漬した。この溶液を４０℃で２５分間保った後、不織布を取り出し、ジメチルホルムアミド（和光純薬（株）製、特級試薬）中で充分洗浄し（ジメチルホルムアミドは３回交換した）、さらにメタノール（和光純薬（株）製、特級試薬）による洗浄を行った。１２時間の風乾と、４０℃での減圧乾燥を１０時間行うことで、ＧＭＡがグラフト重合されたＰＰ不織布（以下ＰＰ／ＰＧＭＡ不織布と略す）を得た。γ線照射前からの重量増加より算出されるグラフト率（Ｇ）は１３７％であった。ここでＧ（％）は以下の式（５）で示される値である。
Ｇ（％）＝［（グラフト後不織布重量−グラフト前不織布重量）／（グラフト前不織布重量）］×１００  （５）
なおグラフト率から単純に計算されるＰＰ不織布へのエポキシ基導入量は、不織布１ｇあたり４．０７（ｍｍｏｌ／ｇ）である。ただし、この不織布の所定量を充分な量のチオ硫酸ナトリウム水溶液に浸漬し、約８０℃で１時間保った後、フェノールフタレインを加え、発生したＯＨ基量を塩酸水溶液にて滴定することでエポキシ基含有量を測定したところ、ＰＰ／ＰＧＭＡ不織布１ｇあたりのエポキシ基のモル数として６５（μｍｏｌ／ｇ）という値を得た。すなわち水を溶媒とする反応にて有効に使用される不織布上のエポキシ基のモル数は、計算から見積もられる値よりはかなり少ないと考えられる。
【００７８】
１−２）ＰＰ／ＰＧＭＡ不織布のアミノ化
上記１−１）で得たＰＰ／ＰＧＭＡ不織布の１ｇを、エタノール（和光純薬（株）製  特級試薬）に浸漬し、続いて水にて浸漬洗浄することで親水化前処理した後、２５ｗｔ％アンモニア水（和光純薬（株）製  特級試薬）の３０ｍｌに浸漬した（アンモニアの含有量は約４４０ｍｍｏｌ）。そのまま２５℃で４時間浸漬した後、不織布を取り出し、蒸留水（和光純薬（株）製）にて洗浄水が中性となるまで洗浄を行い、乾燥してアミノ化されたＰＰ／ＰＧＭＡ不織布を得た（以下ＰＰ／ＰＧＭＡ（ＮＨ３）不織布と略す）。
ＰＰ／ＰＧＭＡ（ＮＨ３）不織布の窒素含有量、およびアンモニアを反応させる前の不織布（ＰＰ／ＰＧＭＡ不織布）の窒素含有量をパイロ発光法窒素分析装置（ＡＮＴＥＫ社製  ＡＮＴＥＫ７０００）にて測定したところ、それらの値の差からアンモニアによって導入された窒素含有量（これはアミノ基量とほぼ同量に相当）は不織布１ｇあたり１８８（μｍｏｌ／ｇ）であった。
【００７９】
１−３）ＰＰ／ＰＧＭＡ（ＮＨ３）不織布のエポキシ化（リガンド固定化用基材の製造）
上記１−２）で得たＰＰ／ＰＧＭＡ（ＮＨ３）不織布の１ｇを、既述の式（４）においてｎ＝１であるエチレングリコールジグリシジルエーテル（以下ＥＧＤＥと略す、和光純薬（株）製  電子顕微鏡用）の３０ｍｌ（０．２０ｍｏｌ）に２５℃にて浸漬し、その状態で反応容器全体をゆるやかに振とうしながら２５℃で２２時間保った。その後、不織布を取り出し、蒸留水で１０回洗浄を行い、減圧乾燥（４０℃、１２時間）して、ＰＰ／ＰＧＭＡ（ＮＨ３）不織布にＥＧＤＥを導入した不織布（以下ＰＰ／ＰＧＭＡ（ＮＨ３）／ＥＧＤＥ不織布と略す）を得た。
得られた不織布の所定量を充分な量のチオ硫酸ナトリウム水溶液に浸漬し、約８０℃で１時間保った。その後、フェノールフタレインを加え、発生したＯＨ基量を塩酸水溶液にて滴定することでエポキシ基含有量を測定したところ、得られた不織布（リガンド固定化用基材）１ｇあたりのエポキシ基のモル数は１３６（μｍｏｌ／ｇ）であった（表１に記載）。
また、得られた不織布１ｇあたりの窒素原子のモル数は、パイロ発光法窒素分析装置（ＡＮＴＥＫ社製  ＡＮＴＥＫ７０００）にて測定したところ、１７５（μｍｏｌ／ｇ）の値が得られた（表１に記載）。
＜２．細胞選択吸着材の製造＞
ここではターゲット細胞をヒト末梢血中のＣＤ４陽性細胞とし、ペプチド型リガンドとしてモノクローナル抗体より人工的に作成した４Ｈ５抗ヒトＣＤ４−Ｆａｂ’抗体断片（以下Ｆａｂ’と略す）を用いた。
【００８０】
２−１）Ｆａｂ’の作製
元になるマウス抗ヒトＣＤ４抗体は市販品のｃｌｏｎｅ：４Ｈ５（（株）医学生物学研究所）を用いた。このマウス抗体を蛋白分解酵素であるペプシンで一定時間消化し、Ｆ（ａｂ’）２部位とＦｃ部位由来の断片に切断した。これをゲル濾過クロマトグラフィー精製することによって、４Ｈ５抗ヒトＣＤ４−Ｆ（ａｂ’）２抗体断片（以下単にＦ（ａｂ’）２と略す）を得た。Ｆ（ａｂ’）２の標的蛋白質分子結合部位数は２価であり、分子量は約１００ｋＤａであった。
次に作製したＦ（ａｂ’）２を２−メルカプトエタノールを用いて、ＥＤＴＡ存在下の温和な条件にて、Ｆ（ａｂ’）２のヒンジ部位と呼ばれる部分のジスルフィド結合のみを選択的に還元した。次に末端にＳＨ基を有するアルキルチオール分子を反応させることによって、遊離の状態のＳＨ基を塞ぐことによって、標的蛋白質結合部位数が１価のＦａｂ’を得た。Ｆａｂ’の分子量は約５０ｋＤａであった。
【００８１】
２−２）リガンド固定化用基材へのＦａｂ’の固定化（細胞選択吸着材の製造）
上記の「リガンド固定化用基材の製造」にて得られたＰＰ／ＰＧＭＡ（ＮＨ３）／ＥＧＤＥ不織布から、直径７ｍｍの円形状不織布を複数枚打ち抜き、これらの４枚を予めエタノールで親水化処理し、ｐＨ７．４のリン酸緩衝液（以下ＰＢＳと略す）でエタノールを充分置換した後、ＰＢＳに溶解したＦａｂ’溶液の４００μＬ（濃度は１６μｇ／４００μＬ）に完全に浸漬し（容器はタンパク低吸着チューブ（（株）ハイテック社製  Ｍ−５００８１を使用）、この状態を３７℃で４８時間保ち、Ｆａｂ’の固定化を行った。その後、０．２％ポリオキシエチレンソルビタンモノラウレートのＰＢＳ溶液（以下Ｔｗｅｅｎ２０溶液（関東化学製））にて、続いてＰＢＳで充分洗浄して、ＣＤ４陽性細胞をターゲットとする細胞選択吸着材を得た。
【００８２】
２−３）Ｆａｂ’固定化量の定量
Ｆａｂ’の固定化における固定化量は、ＰＰ／ＰＧＭＡ（ＮＨ３）／ＥＧＤＥ不織布浸漬前のＦａｂ’溶液の濃度（１６μｇ／４００μＬ）から、前記不織布浸漬後のＦａｂ’溶液の濃度を差し引いた値として算出した結果、不織布４枚あたり１１μｇであった。なお不織布浸漬前後のＦａｂ’溶液濃度は、ＢＣＡタンパク質定量試薬（ＰＩＥＲＣＥ社製  Ｍｉｃｒｏ  ＢＣＡ（登録商標）  Ｐｒｏｔｅｉｎ  Ａｓｓａｙ  Ｒｅａｇｅｎｔ  Ｋｉｔ  ２３２３５）を用い、マイクロプレート分光光度計（Ｍｏｌｅｃｕｌａｒ  Ｄｅｖｉｃｅｓ社製  ＳＰＥＣＴＲＡ  ＭＡＸ１９０、解析ソフトＳＯＦＴ  ｍａｘ  ＰＲＯ  ｖｅｒｓｉｏｎ３．０）によって吸光度測定を行い、定量した。
【００８３】
＜３．ＣＤ４陽性細胞の選択吸着性の評価＞
３−１）血液濾過操作
Ｆａｂ’を固定化した細胞選択吸着材（直径７ｍｍの円形状の不織布４枚）を、１ｍｌサイズのフィルターホルダー（モビコールポリエチレンカラム、ＭｏＢｉＴｅｃ，独国）に積層充填した。このカラムに後述する方法で調製したヒト新鮮全血を、シリンジポンプを用いて一定の流速１ｍｌ／ｍｉｎで流し、その初期フラクション３ｍｌを濾過後の血液として回収した。ヒト新鮮全血は、採血した血液１００ｍｌに対し、抗凝固剤としてＡＣＤ−Ａ溶液（クエン酸三ナトリウム二水和物２２ｇ、クエン酸一水和物８ｇ、グルコース２２ｇを注射用蒸留水１０００ｍｌに溶解させ、孔径０．２μｍのフィルターで濾過した溶液）を１２．５ｍｌ加えて混和し調製した。
【００８４】
３−２）ＣＤ４およびＣＤ８陽性細胞の吸着率定量操作
細胞選択吸着性を評価するため、ＣＤ４陽性細胞だけでなく、ＣＤ８陽性細胞も含め吸着率を測定した。
白血球濃度の測定は、自動血球計数装置ＭＡＸ Ａ／Ｌ−Ｒｅｔｉｃ（ＢＥＣＫＭＡＮＣＯＵＬＴＥＲ、米国）を用いて行った。
濾過前および濾過後の血液について、それぞれ一定量の血液を採取し濾過前後のＣＤ４およびＣＤ８陽性細胞の存在比率を解析した。各種抗体には、Ｐｅｒｉｄｉｎｉｎ  ｃｈｌｏｒｏｐｈｙｌｌ  ｐｒｏｔｅｉｎ標識マウス抗ヒトＣＤ４５（クローン２Ｄ１）抗体、およびＰｈｙｃｏｅｒｙｔｈｒｉｎ標識マウス抗ヒトＣＤ８（クローンＳＫ１）抗体（以上、ＢＤ  Ｂｉｏｓｃｉｅｎｃｅｓ、米国）、マウス抗Ａｌｌｏｐｈｙｃｏｃｙａｎｉｎ標識ヒトＣＤ３（クローンＵＣＨＴ１）抗体、およびＦｌｕｏｒｅｓｅｃｉｎ  ｉｓｏｔｈｉｏｃｙａｎａｔｅマウス抗ヒトＣＤ４（クローン１３Ｂ８．２）抗体（以上、ＢＥＣＫＭＡＮＣＯＵＬＴＥＲ、米国）を用いた。細胞表面解析はフローサイトメーターＦＡＣＳＣａｌｉｂｕｒ、および解析ソフトＣＥＬＬ Ｑｕｅｓｔ（以上、ＢＤ Ｂｉｏｓｃｉｅｎｃｅ、米国）を用いた。機器の調整は、ソフトウェアＦＡＣＳ  Ｃｏｍｐ（同上）を実行した後、単一標識した濾過前液にてコンペンセーションの調整を行った。各抗体のコントロールには、それぞれ標識抗体のアイソタイプコントロールを用いた。
ＣＤ４およびＣＤ８陽性細胞の吸着率は、血液の濾過前後の白血球濃度と、ＣＤ４およびＣＤ８陽性細胞の存在比率の結果から算出した結果、ＣＤ４陽性細胞の吸着率が８０％、ＣＤ８陽性細胞の吸着率は１３％であった。
【００８５】
〔実施例２〕
実施例１の１−３）にて使用したＥＧＤＥの代わりに、既述の式（４）で示される構造においてｎ＝２のジグリシジル化合物（ナガセケムテックス（株）製、デナコールＥＸ−８５１）を用いる以外は実施例１と同様の手順にて、リガンド固定化用基材および細胞選択吸着材を作製し、ヒト末梢血からの細胞選択吸着率の測定を行った。その結果、ＣＤ４陽性細胞の吸着率は４５％、ＣＤ８陽性細胞の吸着率は９％であった。これらの値を含め、得られた結果を表１に記載した。
【００８６】
〔実施例３〕
実施例１の１−３）にて使用したＥＧＤＥの代わりに、既述の式（４）で示される構造においてｎ＝４のジグリシジル化合物（ナガセケムテックス（株）製、デナコールＥＸ−８２１）を用いる以外は実施例１と同様の手順にて、リガンド固定化用基材および細胞選択吸着材を作製し、ヒト末梢血からの細胞選択吸着率の測定を行った。その結果、ＣＤ４陽性細胞の吸着率は４４％、ＣＤ８陽性細胞の吸着率は１０％であった。これらの値を含め、得られた結果を表１に記載した。
【００８７】
〔実施例４〕
実施例１の１−２）にて使用した２５ｗｔ％アンモニア水の３０ｍｌの代わりに、モノエタノールアミン（和光純薬（株）製、特級）のエタノール溶液（３０ｗｔ％、モノエタノールアミンの含有量は約１３０ｍｍｏｌ）の３０ｍｌを用い、これにＰＰ／ＰＧＭＡ不織布を浸漬する以外は実施例１と同様の手順にて、リガンド固定化用基材および細胞選択吸着材を作製し、ヒト末梢血からの細胞選択吸着率の測定を行った。その結果、ＣＤ４陽性細胞の吸着率は７４％、ＣＤ８陽性細胞の吸着率は１２％であった。これらの値を含め、得られた結果を表１に記載した。
【００８８】
〔実施例５〕
実施例１の１−２）にて使用した２５ｗｔ％アンモニア水の３０ｍｌの代わりに、ｎ−プロピルアミン（和光純薬（株）製、特級）のエタノール溶液３０ｍｌ（ｎ−プロピルアミンの濃度は３０ｗｔ％、その含有量は約１４０ｍｍｏｌ）を用い、これにＰＰ／ＰＧＭＡ不織布を浸漬する以外は実施例１と同様の手順にて、リガンド固定化用基材および細胞選択吸着材を作製し、ヒト末梢血からの細胞選択吸着率の測定を行った。その結果、ＣＤ４陽性細胞の吸着率は７８％、ＣＤ８陽性細胞の吸着率は１５％であった。これらの値を含め、得られた結果を表１に記載した。
【００８９】
〔比較例１〕
実施例１の２−２）において、ＰＰ／ＰＧＭＡ（ＮＨ３）／ＥＧＤＥ不織布の代わりに１−１）で作製したＰＰ／ＰＧＭＡ不織布（チオ硫酸ナトリウム法を用い水中にて測定されたエポキシ基のモル数は６５（μｍｏｌ／ｇ））を用いる他は、実施例１と同様の手順にて細胞選択吸着材を作製し、ヒト末梢血からの細胞選択吸着率の測定を行った。その結果、ＣＤ４陽性細胞の吸着率は僅か３２％、ＣＤ８陽性細胞の吸着率は１１％であり、Ｆａｂ’のアフィニティーの発現が不十分であることが分かった。これらの値を含め、得られた結果を表１に記載した。
【００９０】
〔比較例２〕
Ｆａｂ’固定化用ビーズの作製
２．０ｇ（サクションゲルとしての値；以下ビーズの重量とはサクションゲルの重量を意味する）のセルロースビーズ（チッソ（株）製、セルロファインＣＰＢ−０６−ｕｃ、粒子径４００μｍ、排除限界分子量２００万）を、４０ｍｌのエピクロロヒドリン（和光純薬（株）製  特級試薬）と１３０ｍｌの０．１Ｎ−ＮａＯＨ水溶液からなる混合溶液に加え、２５℃の恒温振とう槽中でゆるやかに振とうした。２４時間後、ビーズを吸引濾過し、蒸留水で洗浄液が中性になるまで十分に洗浄した。得られたエポキシ化ビーズ１ｇあたりのエポキシ基含有量は、実施例１の１−１）に示したチオ硫酸ナトリウム水溶液法にて測定すると２８０（μｍｏｌ／ｇ）であった。
次に得られたエポキシ化ビーズの１．５ｇを、２５ｗｔ％アンモニア水（和光純薬（株）製  特級試薬）の３０ｍｌに加えた（アンモニアの含有量は約４４０ｍｍｏｌ）。そのまま２５℃で２時間ゆるやかに振とうした後、吸引濾過にてビーズを取り出し、蒸留水にて洗浄水が中性となるまで洗浄を行った。得られたアミノ化ビーズの一部を乾燥した後、そのビーズの窒素含有量、およびアンモニアを反応させる前のエポキシ化ビーズの窒素含有量をパイロ発光法窒素分析装置（ＡＮＴＥＫ社製  ＡＮＴＥＫ７０００）にて測定し、それらの値の差からアンモニアによって導入された窒素の含有量はビーズ１ｇあたり３７０（μｍｏｌ／ｇ）であった。
さらに得られたアミノ化ビーズの１．０ｇを、ＥＧＤＥの３０ｍｌ（０．２０ｍｏｌ）に２５℃にて浸漬し、その状態で反応容器全体をゆるやかに振とうしながら２５℃で２２時間保った。その後、ビーズを吸引濾過にて取り出し、蒸留水で１０回洗浄を行って、ＥＧＤＥを導入したビーズ（ＥＧＤＥ化ビーズ）を得た。
得られたＥＧＤＥ化ビーズのエポキシ基含有量は、１ｇあたり２６８（μｍｏｌ／ｇ）であった。またビーズ１ｇあたりの窒素原子のモル数は、３４５（μｍｏｌ／ｇ）であった（表１に記載）。
【００９１】
Ｆａｂ’の固定化とＣＤ４陽性細胞の選択吸着性評価
上記のＥＧＤＥ化ビーズの０．５０ｇを１ｍＬサイズのフィルターホルダー（モビコールポリエチレンカラム、ＭｏＢｉＴｅｃ，独国）に充填し、液体出口にキャップを取り付け、ＰＢＳに溶解したＦａｂ’溶液の４００μＬ（濃度は１６μｇ／４００μＬ）を加えてに完全に浸漬し、この状態を３７℃で４８時間保った。その後、Ｔｗｅｅｎ２０溶液、続いてＰＢＳをフィルターホルダーに通液して充分洗浄した。実施例１の２−３）と同様の方法にて見積もられたＦａｂ’の固定化量は、ビーズ０．５０ｇあたり９μｇであった。
以上の操作にて得られたＥＧＤＥ化ビーズが充填されたフィルターホルダーを用い、実施例１の３−１）記載の血液濾過操作および３−２）記載の吸着率定量操作と同様の操作を行った結果、ＣＤ４陽性細胞の吸着率は２８％、ＣＤ８陽性細胞の吸着率は１０％であり、選択吸着性は不十分であった。
【００９２】
【表１】
2007159874.tif 000010
【産業上の利用可能性】
【００９３】
本発明のリガンド固定化用基材は、特定のターゲット細胞の表面に特異的親和性を有するアフィニティーリガンドを固定化することで優れた細胞選択吸着材となり、これを入口と出口を有する容器に充填することで、各種の細胞浮遊液からの細胞選択吸着カラムとして使用することができる。特にペプチド型リガンドを固定しても本来のアフィニティーの低下が起こらないので、細胞選択吸着性だけでなくコストパフォーマンスにも優れ、さらに医療用途に使用する場合には安全性にも優れた細胞選択吸着カラムとして利用可能である。
細胞選択吸着の対象となる細胞浮遊液としては、特定の細胞に有用医薬物質等を生産させるバイオリアクターなどで使用される細胞浮遊液や、血液、リンパ液、腹水、胸水、骨髄液、尿などの体液またはこれら体液を含む液体が挙げられる。
細胞浮遊液が血液の場合、ポンプ等の駆動力を用いて患者の血液を体外循環する回路に本発明の細胞選択吸着カラムを組み込めば、特定の細胞除去（例えばＣＤ４陽性細胞）による疾患治療（例えば多発性硬化症などの自己免疫疾患）に有効であり、選択的細胞吸着による体外免疫調節治療システムの開発に有用である。また造血幹細胞移植治療を目的とする、血液（末梢血）や骨髄液からのＣＤ３４陽性細胞回収にも使用可能である。その他、体液や体液を含む液体からの癌細胞、腫瘍細胞、活性化リンパ球、炎症性白血球、赤芽球等の選択的吸着除去や回収によって治療用途や診断用途に使用することも可能である。